(57)【特許請求の範囲】
【請求項１】
式（１）の化合物。
【化１】
0006306107.tif 000118
（式中、以下が、使用される記号と添え字に適用される；
Ｙは、出現毎に同一であるか異なり、Ｃ（Ｒ１）２またはオルト位を介して結合するベンゼン基であり；
Ｘは、出現毎に同一であるか異なり、ＣＲ２であり、
Ａｒは、出現毎に同一であるか異なり、１以上の基Ｒ３により置換されてよい６〜４０個の芳香族環原子を有する芳香族環構造であり；
Ｒ１は、出現毎に同一であるか異なり、１〜５個のＣ原子を有する直鎖アルキル基、３〜１０個のＣ原子を有する分岐あるいは環状アルキル基（ここで、１以上のＨ原子は、ＤもしくはＦで置き代えられてよい。）または、各場合に、１以上の基Ｒ４により置換されてよい６〜１８個の芳香族環原子を有する芳香族環構造であり；
Ｒ２、Ｒ３は、出現毎に同一であるか異なり、Ｈ、Ｆ、１〜５個のＣ原子を有する直鎖アルキル基、３〜１０個のＣ原子を有する分岐あるいは環状アルキル基（ここで、１以上のＨ原子は、ＤもしくはＦで置き代えられてよい。）または、各場合に、１以上の基Ｒ４により置換されてよい６〜１８個の芳香族環原子を有する芳香族環構造であり；
少なくとも一つの基Ｒ２は、６〜１８個の芳香族環原子を有する芳香族環構造から選ばれ；
Ｒ４は、出現毎に同一であるか異なり、Ｈ、Ｆ、１〜４０個のＣ原子を有する直鎖アルキル基、３〜４０個のＣ原子を有する分岐あるいは環状アルキル基または６〜６０個の芳香族環原子を有する芳香族環構造であり；
ｍは、０であり；
ｎは、０である。）
【請求項２】
Ｙは、出現毎に同一であるか異なり、Ｃ（Ｒ１）２であることを特徴とする、請求項１記載の化合物。
【請求項３】
全ての基Ｙが同一に選ばれることを特徴とする、請求項１または２記載の化合物。
【請求項４】
式（６ａ）の化合物から選ばれる、請求項１〜３何れか１項記載の化合物。
【化２】
0006306107.tif 000119
（式中、使用される記号と添え字は、請求項１の意味を有する。）
【請求項５】
Ａｒは、各場合に、１以上の基Ｒ３により置換されてよい６〜２４個の芳香族環原子を有する芳香族環構造から選ばれることを特徴とする、請求項１〜４何れか１項記載の化合物。
【請求項６】
Ａｒは、各場合に、それぞれ１以上の基Ｒ３により置換されてよいベンゼン、オルト-、メタ-もしくはパラ-ビフェニル、オルト-、メタ-、パラ-もしくは分岐テルフェニル、オルト-、メタ-、パラ-もしくは分岐クアテルフェニル、1-もしくは2-ナフチルもしくは二もしくは三個のこれらの組み合わせから選ばれることを特徴とする、請求項５記載の化合物。
【請求項７】
以下の反応工程を含む、請求項１〜６何れか１項記載の化合物の製造方法：
ａ）ハロゲン化骨格の構築；および
ｂ）遷移金属触媒カップリング反応による置換基の導入。
【請求項８】
一以上の結合が、化合物からポリマー、オリゴマーまたはデンドリマーへと存在する、請求項１〜６何れか１項記載の一以上の化合物を含む、オリゴマー、ポリマーまたはデンドリマー。
【請求項９】
請求項１〜６何れか１項記載の化合物または請求項８記載のオリゴマー、ポリマーまたはデンドリマーの、電子素子での使用。
【請求項１０】
電子素子が、有機エレクトロルミネッセンス素子である請求項９記載の使用。
【請求項１１】
請求項１〜６何れか１項記載の化合物または請求項９記載のオリゴマー、ポリマーまたはデンドリマーを含む電子素子。
【請求項１２】
電子素子は、有機エレクトロルミネッセンス素子、有機集積回路、有機電界効果トランジスタ、有機薄膜トランジスタ、有機発光トランジスタ、有機太陽電池、染料増感性有機太陽電池、有機光学検査器、有機光受容器、有機電場消光素子、発光電子化学電池、有機レーザーダイオードおよび有機プラスモン発光素子より成る群から選ばれる、請求項１１記載の電子素子。
【請求項１３】
請求項１〜６何れか１項記載の化合物または請求項８記載のオリゴマー、ポリマーまたはデンドリマーが、蛍光もしくは燐光エミッターのためのマトリックス材料としておよび/または蛍光エミッターとしておよび/または電子ブロック層もしくは励起子ブロック層中でおよび/または正孔輸送中でおよび/または正孔ブロック層中でおよび/または電子輸送層中でおよび/または光学的アウトカップリング層中で、使用されることを特徴とする、請求項１１または１２記載の電子素子。
【発明の詳細な説明】
【技術分野】
【０００１】
本発明は、電子素子、特に、有機エレクトロルミネッセンス素子での使用のための材料とこれらの材料を含む電子素子、特に、有機エレクトロルミネッセンス素子に関する。
【０００２】
有機半導体が機能性材料として使用される有機エレクトロルミネセンス素子（ＯＬＥＤ）の構造は、たとえば、US 4539507、US 5151629、EP0676461およびWO98/27136に記載されている。ここで使用される発光材料は、蛍光発光ではなく燐光発光を示す有機金属錯体とますますなっている。量子力学的理由により、４倍までのエネルギーとパワー効率が、燐光発光エミッターとして有機金属化合物を使用して可能である。しかしながら、一般的に、ＯＬＥＤ、特に、三重項発光（燐光）を示すＯＬＥＤにおいて、また、たとえば、効率、駆動電圧および寿命に関して、改善に対する必要性が未だ存在する。さらに、使用される材料は、高い収率と純度で合成できることが望ましい。
【０００３】
燐光ＯＬＥＤの特性は、使用される三重項エミッターによってのみ決定されるのではない。ここで、特に、マトリックス材料、正孔ブロック材料、電子輸送材料、正孔輸送材料および電子-あるいは励起子ブロック材料等に使用されるその他の材料も、また、特に重要である。そこで、これら材料における改善は、ＯＬＥＤ特性に顕著な改善をももたらすことができる。蛍光ＯＬＥＤに対しても、発光およびマトリックス材料に対しても、これら材料における改善に対する必要性が、また、未だに存在する。
【０００４】
先行技術にしたがうと、たとえば、WO2005/039246、US2005/0069729、JP2004/288381、EP 1205527もしくはWO 2008/086851にしたがうカルバゾール誘導体、たとえば、WO 2007/063754もしくはWO 2008/056746にしたがうインドロカルバゾール誘導体、たとえば、WO 2010/136109にしたがうインデノカルバゾール誘導体またはUS2010/0019658にしたがうジヒドロアクリジン誘導体が、さらに、有機エレクトロルミネッセンス素子における燐光エミッターのためのマトリックス材料として使用される。ここで、効率、寿命と材料の熱安定性に関して、同様に改善が望まれる
本発明の目的は、蛍光もしくは燐光ＯＬＥＤ、特に、たとえば、マトリックス材料としてまたは正孔輸送/電子ブロック材料としてまたは励起子ブロック材料としてのみならず正孔ブロック材料、蛍光エミッターのためのマトリックスまたは蛍光エミッターとしての使用に適している化合物を提供することである。本発明のさらなる目的は、当業者に対してＯＬＥＤ製造においてより大きな選択を促進するために、有機エレクトロルミッセンス素子のためのさらなる有機半導体を提供することである。
【０００５】
驚くべきことに、以下でより詳細に説明されるある種の化合物が、この目的を達成し、有機エレクトロルミネッセンス素子における改善をもたらすことが見出された。ここで、改善は、特に、寿命、効率および/または駆動電圧に関する。したがって、本発明は、これら化合物と、この型の化合物を含む電子素子、特に、有機エレクトロルミネッセンス素子に関する。
【０００６】
本発明は、以下の式（１）、（２）または（３）の化合物に関する。
【化１】
0006306107.tif 000002
【０００７】
式中、以下が、使用される記号と添え字に適用される；
Ｙは、出現毎に同一であるか異なり、Ｏ、Ｓ、Ｓｅ、ＢＲ１、Ｃ（Ｒ１）２、Ｓｉ（Ｒ１）２、ＰＲ１、Ｐ（=Ｏ）（Ｒ１）、Ｃ（Ｒ１）２-Ｃ（Ｒ１）２、ＣＲ１=ＣＲ１またはオルト位を介して結合し、１以上の基Ｒ１により置換されてよいベンゼン基であり；
Ｘは、出現毎に同一であるか異なり、ＣＲ２もしくはＮであるか、または、二個の隣接するＸは、Ｓ、ＯもしくはＮＲ２であって、五員環を生じるか、または、以下の式（４）もしくは（５）の基であり、
【化２】
0006306107.tif 000003
【０００８】
ここで、＾は、式（１）、（２）または（３）中の対応する隣接する基Ｘを示し；
ここで、Ｘは、基ＡｒまたはＬが、式（２）または（３）中のこの基Ｘに結合するならば、Ｃであり；
Ｖは、出現毎に同一であるか異なり、Ｃ（Ｒ２）２、ＮＲ２、ＯまたはＳであり；
Ｚは、出現毎に同一であるか異なり、ＣＲ２またはＮであり；
Ａｒは、出現毎に同一であるか異なり、１以上の基Ｒ３により置換されてよい５〜４０個の芳香族環原子を有する芳香族もしくは複素環式芳香族環構造であり；基Ａｒとこの場合にＣである隣接基Ｘは、単結合またはＣ（Ｒ３）２、ＮＲ２、ＯもしくはＳから選ばれる二価基により互いにブリッジしてもよく；
Ｌは、出現毎に同一であるか異なり、単結合または二価基であり；
Ｒ１、Ｒ２、Ｒ３は、出現毎に同一であるか異なり、Ｈ、Ｄ、Ｆ、Ｃｌ、Ｂｒ、Ｉ、ＣＮ、ＮＯ２、Ｎ（Ａｒ１）２、Ｎ（Ｒ４）２、Ｃ（=Ｏ）Ａｒ１、Ｃ（=Ｏ）Ｒ４、Ｐ（=Ｏ）（Ａｒ１）２、１〜４０個のＣ原子を有する直鎖アルキル、アルコキシもしくはチオアルキル基、３〜４０個のＣ原子を有する分岐あるいは環状アルキル、アルコキシもしくはチオアルキル基、２〜４０個のＣ原子を有するアルケニルもしくはアルキニル基（夫々は、１以上の基Ｒ４により置換されてよく、１以上の隣接しないＣＨ２基は、Ｒ４Ｃ=ＣＲ４、Ｃ≡Ｃ、Ｓｉ（Ｒ４）２、Ｃ=Ｏ、Ｃ=Ｓ、Ｃ=ＮＲ４、Ｐ（=Ｏ）（Ｒ４）、ＳＯ、ＳＯ２、ＮＲ４、Ｏ、ＳもしくはＣＯＮＲ４で置き代えられてよく、ここで、１以上のＨ原子は、Ｄ、Ｆ、Ｃｌ、Ｂｒ、Ｉ、ＣＮもしくはＮＯ２で置き代えられてよい。）または、各場合に、１以上の基Ｒ４により置換されてよい５〜６０個の芳香族環原子を有する芳香族もしくは複素環式芳香族環構造、１以上の基Ｒ４で置換されてよい５〜６０個の芳香族環原子を有するアリールオキシもしくはヘテロアリールオキシ基より成る群から選ばれ；ここで、２個以上の隣接する置換基Ｒ１またはＲ３は、一以上の置換基Ｒ４により置換されてよいモノ環状あるいはポリ環状の脂肪族、芳香族もしくは複素環式芳香族環構造を随意に形成してもよく；
Ｒ４は、出現毎に同一であるか異なり、Ｈ、Ｄ、Ｆ、Ｃｌ、Ｂｒ、Ｉ、ＣＮ、ＮＯ２、Ｎ（Ａｒ１）２、Ｎ（Ｒ５）２、Ｃ（=Ｏ）Ａｒ１、Ｃ（=Ｏ）Ｒ５、Ｐ（=Ｏ）（Ａｒ１）２、１〜４０個のＣ原子を有する直鎖アルキル、アルコキシもしくはチオアルキル基、３〜４０個のＣ原子を有する分岐あるいは環状アルキル、アルコキシもしくはチオアルキル基、２〜４０個のＣ原子を有するアルケニルもしくはアルキニル基（夫々は、１以上の基Ｒ５により置換されてよく、１以上の隣接しないＣＨ２基は、Ｒ５Ｃ=ＣＲ５、Ｃ≡Ｃ、Ｓｉ（Ｒ５）２、Ｃ=Ｏ、Ｃ=Ｓ、Ｃ=ＮＲ５、Ｐ（=Ｏ）（Ｒ５）、ＳＯ、ＳＯ２、ＮＲ５、Ｏ、ＳもしくはＣＯＮＲ５で置き代えられてよく、ここで、１以上のＨ原子は、Ｄ、Ｆ、Ｃｌ、Ｂｒ、Ｉ、ＣＮもしくはＮＯ２で置き代えられてよい。）または、各場合に、１以上の基Ｒ５により置換されてよい５〜６０個の芳香族環原子を有する芳香族もしくは複素環式芳香族環構造、１以上の基Ｒ５で置換されてよい５〜６０個の芳香族環原子を有するアリールオキシもしくはヘテロアリールオキシ基、またはこれらの構造の組み合わせより成る群から選ばれ；ここで、２個以上の隣接する置換基Ｒ４は、一以上の置換基Ｒ５により置換されてよいモノ環状あるいはポリ環状の脂肪族環構造を随意に形成してもよく；
Ａｒ１は、出現毎に同一であるか異なり、１以上の非芳香族基Ｒ５により置換されてよい５〜３０個の芳香族環原子を有する芳香族もしくは複素環式芳香族環構造であって；ここで、同じＮ原子もしくはＰ原子に結合する２個の基Ａｒ１は、単結合により、またはＮ（Ｒ５）、Ｃ（Ｒ５）２、ＯもしくはＳから選ばれるブリッジにより、互いに架橋されてもよく；
Ｒ５は、出現毎に同一であるか異なり、Ｈ、Ｄ、Ｆ、ＣＮ、１〜２０個のＣ原子を有する脂肪族炭化水素基、５〜３０個の芳香族環原子を有する芳香族もしくは複素環式芳香族環構造であって、ここで、１以上のＨ原子は、Ｄ、Ｆ、Ｃｌ、Ｂｒ、ＩもしくはＣＮで置き代えられてよく、ここで、２個以上の隣接する置換基Ｒ２は、モノ-あるいはポリ環状の脂肪族環構造を互いに形成してもよく；
ｍは、出現毎に同一であるか異なり、０または１であり；
ｎは、０、１、２、３、４または５であり； 
ｐは、０または１である。
【０００９】
本発明の意味でのアリール基は、６〜６０個のＣ原子を含む；本発明の意味でのヘテロアリール基は、２〜６０個のＣ原子と少なくとも１個のヘテロ原子を含むが、ただし、Ｃ原子とヘテロ原子の合計は少なくとも５個である。ヘテロ原子は、好ましくは、Ｎ、Ｏおよび/またはＳから選ばれる。ここで、アリール基もしくはヘテロアリール基は、単純な芳香族環、すなわちベンゼン、または、単純な複素環式芳香族環、例えば、ピリジン、ピリミジン、チオフェン等、または、縮合アリールもしくはヘテロリール基、たとえば、ナフタレン、アントラセン、フェナントレン、キノリン、イソキノリン等の何れかという意味で使われる。たとえば、ビフェニル等の単結合により互いに結合した芳香族基は、アリールもしくはヘテロリール基を指すのではなく、逆に、芳香族環構造を指す。
【００１０】
本発明の意味での芳香族環構造は、６〜８０個のＣ原子を環構造中に含む。本発明の意味での複素環式芳香族環構造は、２〜６０個のＣ原子と少なくとも１個のヘテロ原子を環構造中に含むが、但し、Ｃ原子とヘテロ原子の合計は少なくとも５個である。ヘテロ原子は、好ましくは、Ｎ、Ｏおよび/またはＳから選ばれる。本発明の目的のために、芳香族もしくは複素環式芳香族環構造は、必ずしもアリール基もしくはヘテロアリール基のみを含む構造ではなく、その代わりに、加えて、複数のアリール基もしくはヘテロアリール基は、たとえば、Ｃ、ＮあるいはＯ原子のような非芳香族単位により連結されていてもよい構造という意味で使われる。したがって、たとえば、フルオレン、9,9’-スピロビフルオレン、9,9-ジアリールフルオレン、トリアリールアミン、ジアリールエーテル、スチルベン等のような構造も、二個以上のアリール基が、たとえば、短いアルキル基により連結される構造であることから、本発明の意味での芳香族環構造という意味で使われる。
【００１１】
本発明の目的のために、脂肪族炭化水素基またはアルキル基またはアルケニル基またはアルキニル基は、１〜４０個のＣ原子を含んでもよく、ここで、加えて、個々のＨ原子もしくはＣＨ２基は、上記言及した基により置換されていてよく、好ましくは、基メチル、エチル、ｎ-プロピル、ｉ-プロピル、ｎ-ブチル、ｉ-ブチル、ｓ-ブチル、ｔ-ブチル、２-メチルブチル、ｎ-ペンチル、ｓ-ペンチル、ネオペンチル、シクロペンチル、ｎ-ヘキシル、ネオヘキシル、シクロヘキシル、ｎ-ヘプチル、シクロヘプチル、ｎ-オクチル、シクロオクチル、2-エチルヘキシル、トリフルオロメチル、ペンタフルオロエチル、2,2,2-トリフルオロエチル、エテニル、プロペニル、ブテニル、ペンテニル、シクロペンテニル、ヘキセニル、シクロヘキセニル、ヘプテニル、シクロヘプテニル、オクテニル、シクロオクテニル、エチニル、プロピニル、ブチニル、ペンチニル、ヘキシニル、ヘプチニルおよびオクチニルという意味で使われる。１〜４０個のＣ原子を有するアルコキシ基は、好ましくは、メトキシ、トリフルオロメトキシ、エトキシ、ｎ-プロポキシ、ｉ-プロポキシ、ｎ-ブトキシ、ｉ-ブトキシ、ｓ-ブトキシ、ｔ-ブトキシ、n-ペントキシ、s-ペントキシ、２-メチルブトキシ、n-ヘキソキシ、シクロヘキシルオキシ、n-ヘプトキシ、シクロヘプチルオキシ、n-オクチルオキシ、シクロオクチルオキシ、2-エチルヘキシルオキシ、ペンタフルオロエトキシまたは2,2,2-トリフルオロエトキシという意味で使われる。１〜４０個のＣ原子を有するチオアルキル基は、特に、メチルチオ、エチルチオ、ｎ-プロピルチオ、ｉ-プロピルチオ、ｎ-ブチルチオ、ｉ-ブチルチオ、ｓ-ブチルチオ、ｔ-ブチルチオ、ｎ-ペンチルチオ、ｓ-ペンチルチオ、ｎ-ヘキシルチオ、シクロヘキシルチオ、ｎ-ヘプチルチオル、シクロヘプチルチオ、ｎ-オクチルチオ、シクロオクチルチオ、2-エチルヘキシルチオ、トリフルオロメチルチオ、ペンタフルオロエチルチオ、2,2,2-トリフルオロエチルチオ、エテニルチオ、プロペニルチオ、ブテニチオル、ペンテニルチオ、シクロペンテニルチオ、ヘキセニルチオ、シクロヘキセニルチオ、ヘプテニルチオ、シクロヘプテニルチオ、オクテニルチオ、シクロオクテニルチオ、エチニルチオ、プロピニルチオ、ブチニルチオ、ペンチニルチオ、ヘキシニルチオ、ヘプチニルチオまたはオクチニルチオという意味で使われる。一般的に、本発明にしたがうアルキル、アルコキシあるいはチオアルキル基は、直鎖、分岐あるいは環状であってよく、一以上の隣接しないＣＨ２基は、上記した言及した基により置き代えられてよく、さらに、１以上のＨ原子は、Ｄ、Ｆ、Ｃｌ、Ｂｒ、Ｉ、ＣＮもしくはＮＯ２、好ましくは、Ｆ、ＣｌもしくはＣＮで、さらに、好ましくは、ＦもしくはＣＮで、特に、好ましくは、ＣＮで置き代えられてよい。
【００１２】
５〜６０個の芳香族環原子を有する芳香族もしくは複素環式芳香族環構造は、各場合に、上記基Ｒ２または炭化水素基で置換されてよく、芳香族もしくは複素環式芳香族環構造上で任意の所望の位置を介して連結してもよく、特に、ベンゼン、ナフタレン、アントラセン、ベンズアントラセン、フェナントレン、ピレン、クリセン、ペリレン、フルオランセン、ナフタセン、ペンタセン、ベンゾピレン、ビフェニル、ビフェニレン、テルフェニル、トリフェニレン、フルオレン、スピロビフルオレン、ジヒドロフェナントレン、ジヒドロピレン、テトラヒドロピレン、シス-もしくはトランス-インデノフルオレン、シス-もしくはトランス-インデノカルバゾール、シス-もしくはトランス-インドロカルバゾール、トルクセン、イソトルクセン、スピロトルクセン、スピロイソトルクセン、フラン、ベンゾフラン、イソベンゾフラン、ジベンゾフラン、チオフェン、ベンゾチオフェン、イソベンゾチオフェン、ジベンゾチオフェン、ピロール、インドール、イソインドール、カルバゾール、ピリジン、キノリン、イソキノリン、アクリジン、フェナントリジン、ベンゾ-5,6-キノリン、ベンゾ-6,7-キノリン、ベンゾ-7,8-キノリン、フェノチアジン、フェノキサジン、ピラゾール、インダゾール、イミダゾール、ベンズイミダゾール、ナフトイミダゾール、フェナントロイミダゾール、ピリジンイミダゾール、ピラジンイミダゾール、キノキサリンイミダゾール、オキサゾール、ベンズオキサゾール、ナフトオキサゾール、アントロオキサゾール、フェナントロオキサゾール、イソオキサゾール、1,2-チアゾール、1,3-チアゾール、ベンゾチアゾール、ピリダジン、ヘキサアザトリフェニレン、ベンゾピリダジン、ピリミジン、ベンゾピリミジン、キノキサリン、1,5-ジアザアントラセン、2,7-ジアザピレン、2,3-ジアザピレン、1,6-ジアザピレン、1,8-ジアザピレン、4,5-ジアザピレン、4,5,9,10-テトラアザペリレン、ピラジン、フェナジン、フェノキサジン、フェノチアジン、フルオルビン、ナフチリジン、アザカルバゾール、ベンゾカルボリン、フェナントロリン、1,2,3-トリアゾール、1,2,4-トリアゾール、ベンゾトリアゾール、1, 2,3-オキサジアゾール、1,2,4-オキサジアゾール、1,2,5-オキサジアゾール、1,3,4-オキサジアゾール、1,2,3-チアジアゾール、1,2,4-チアジアゾール、1,2,5-チアジアゾール、1,3,4-チアジアゾール、1,3,5-トリアジン、1,2,4-トリアジン、1,2,3-トリアジン、テトラゾール、1,2,4,5-テトラジン、1,2,3,4-テトラジン、1,2,3,5-テトラジン、プリン、プテリジン、インドリジンおよびベンゾチアジアゾールから誘導される基またはこれら構造の組み合わせから誘導される基という意味で使われる。
【００１３】
上記記載のとおり、基Ａｒと隣接する基Ｘは、互いにブリッジしてもよい。ここで、「隣接する基Ｘ」は、以下に図示するとおり、窒素原子と炭素原子により基Ａｒから分離される基Ｘを意味するものと解され、このＸと基Ａｒとがブリッジするならば、この基Ｘは、Ｃである。
【化３】
0006306107.tif 000004
【００１４】
環形成は、ｎ＝０である式（１）の化合物の例により、以下に示され、ここで、環形成は、本発明のその他の化合物に類似して完全に生じることができる。
【化４】
0006306107.tif 000005
【００１５】
ここで、Ｅは、単結合、Ｃ（Ｒ３）２、ＮＲ３、ＯまたはＳであり、使用されるその他の記号と添え字は、上記所与の意味を有する。
【００１６】
本発明の好ましい態様では、Ｙは、出現毎に同一であるか異なり、ＯまたはＣ（Ｒ１）２であり、特に、好ましくは、Ｏである。
【００１７】
さらに、好ましくは、全ての基Ｙが同一に選ばれる。
【００１８】
本発明のさらに好ましい態様では、Ｘは、出現毎に同一であるか異なり、ＣＲ２またはＮであり、ここで、環毎の最大一個の基Ｘは、Ｎであるか、または、二個の隣接するＸは、式（４）または（５）、特に、式（５）の基であり、ここで、Ｚは、出現毎に同一であるか異なり、ＣＲ２であり、Ｖは、出現毎に同一であるか異なり、ＮＲ２またはＣ（Ｒ２）２である。
【００１９】
Ｘは、特に、好ましくは、出現毎に同一であるか異なり、ＣＲ２である。
【００２０】
上記言及した式（１）のさらに好ましい化合物は、以下の化合物（２ａ）〜（３ａ）である。
【化５】
0006306107.tif 000006
【００２１】
式（１）の特に、好ましい化合物は、特に、ｎ＝０である。
【００２２】
本発明の好ましい態様では、Ｌは、出現毎に同一であるか異なり、１〜１０個のＣ原子を有する直鎖アルキレン、アルキリデン、アルキレンオキシもしくはチオアルキレンオキシ基、３〜４０個のＣ原子を有する分岐あるいは環状アルキレン、アルキリデン、アルキレンオキシもしくはチオアルキレンオキシ基、２〜４０個のＣ原子を有するアルケニレンもしくはアルキニレン基（夫々は、各場合に１以上の基Ｒ４により置換されてよく、１以上の隣接しないＣＨ２基は、-Ｒ４Ｃ=ＣＲ４-、-Ｃ≡Ｃ-、-Ｓｉ（Ｒ４）２、Ｃ=Ｏ、Ｃ=ＮＲ４、Ｐ（=Ｏ）Ｒ４、Ｓ=Ｏ、ＳＯ２、-Ｏ-、-Ｓ-もしくは-ＣＯＮＲ４で置き代えられてよく、ここで、１以上のＨ原子は、Ｄ、Ｆ、Ｃｌ、Ｂｒ、Ｉ、ＣＮもしくはＮＯ２で置き代えられてよく；または、Ｐ（Ｒ４）、Ｐ（=Ｏ）（Ｒ４）、Ｎ（Ａｒ１）または、Ｌは単結合である。
【００２３】
本発明の、特に、好ましい態様では、基Ｌは、単結合である。
【００２４】
式（１）、（２）および（３）の化合物の好ましい態様は、以下の式（６）、（７）および（８）の化合物である。
【化６】
0006306107.tif 000007
【００２５】
式中、使用されるその他の記号と添え字は、上記所与の意味を有し、Ｙは、好ましくは、Ｏである。
【００２６】
さらに、式（４）または（５）の基は、式（９）、（１０）、（１１）および（１２）の例により以下に示されるとおり、式（５）の縮合基と共に縮合してよい。
【化７】
0006306107.tif 000008
【００２７】
特に、好ましいものは、以下の式（６ａ）〜（１２ａ）の化合物である。
【化８−１】
0006306107.tif 000009
【化８−２】
0006306107.tif 000010
【００２８】
式中、使用される記号と添え字は、上記所与の意味を有し、Ｙは、好ましくは、Ｏである。
【００２９】
非常に、特に、好ましいものは、以下の式（６ｂ）〜（１２ｂ）の化合物である。
【化９−１】
0006306107.tif 000011
【化９−２】
0006306107.tif 000012
【００３０】
式中、使用される記号と添え字は、上記所与の意味を有し、Ｙは、好ましくは、Ｏである。
【００３１】
式（６ｂ）の、特に、好ましい化合物は、添え字ｎ＝０である。
【００３２】
本発明の好ましい態様では、上記言及した式中のＲ１、Ｒ２、Ｒ３は、出現毎に同一であるか異なり、Ｈ、Ｄ、Ｆ、Ｃｌ、Ｂｒ、ＣＮ、Ｎ（Ａｒ１）２、Ｃ（=Ｏ）Ａｒ１、１〜１０個のＣ原子を有する直鎖アルキルもしくはアルコキシ基、３〜１０個のＣ原子を有する分岐あるいは環状アルキルもしくはアルコキシ基、２〜１０個のＣ原子を有するアルケニルもしくはアルキニル基（夫々は、１以上の基Ｒ４により置換されてよく、１以上の隣接しないＣＨ２基は、Ｏで置き代えられてよく、ここで、１以上のＨ原子は、ＤもしくはＦで置き代えられてよい。）または、各場合に、１以上の基Ｒ４により置換されてよい５〜３０個の芳香族環原子を有する芳香族もしくは複素環式芳香族環構造から選ばれる。
【００３３】
本発明の、特に、好ましい態様では、上記言及した式中のＲ１、Ｒ２、Ｒ３は、出現毎に同一であるか異なり、Ｈ、Ｄ、Ｆ、Ｃｌ、Ｂｒ、ＣＮ、１〜５個のＣ原子を有する直鎖アルキル基、３〜１０個のＣ原子を有する分岐あるいは環状アルキル基（１以上のＨ原子は、ＤもしくはＦで置き代えられてよい。）または、各場合に、１以上の基Ｒ４により置換されてよい５〜１８個の芳香族環原子を有する芳香族もしくは複素環式芳香族環構造から選ばれる。
【００３４】
Ｒ２は、好ましくは、５個の環原子を有するヘテロアリール基、アルケニル基もしくはアルキニル基を含まない。
【００３５】
Ｒ２は、好ましくは、出現毎に同一であるか異なり、Ｈ、Ｄ、Ｆ、Ｃｌ、Ｂｒ、ＣＮ、１〜５個のＣ原子を有する直鎖アルキル基、３〜１０個のＣ原子を有する分岐あるいは環状アルキル基（ここで、１以上のＨ原子は、ＤもしくはＦで置き代えられてよい。）または、各場合に、１以上の基Ｒ４により置換されてよい５〜１８個の芳香族環原子を有する芳香族環構造から選ばれ、ここで、Ｒ４は、出現毎に同一であるか異なり、Ｈ、Ｄ、Ｆ、Ｃｌ、Ｂｒ、Ｉ、ＣＮ、ＮＯ２、Ｎ（Ａｒ１）２、Ｎ（Ｒ５）２、Ｃ（=Ｏ）Ａｒ１、Ｃ（=Ｏ）Ｒ５、Ｐ（=Ｏ）（Ａｒ１）２、１〜５個のＣ原子を有する直鎖アルキル、アルコキシもしくはチオアルキル基、３〜１０個のＣ原子を有する分岐あるいは環状アルキル、アルコキシもしくはチオアルキル基（ここで、１以上のＨ原子は、Ｄ、Ｆ、Ｃｌ、ＢｒもしくはＣＮで置き代えられてよい。）または、各場合に、１以上の基Ｒ５により置換されてよい５〜１８個の芳香族環原子を有する芳香族もしくは複素環式芳香族環構造から選ばれる。
【００３６】
真空蒸発により加工される化合物に対して、アルキル基は、好ましくは、５個以下のＣ原子、特に、好ましくは、４個以下のＣ原子、非常に、特に、好ましくは、１個以下のＣ原子を有する。溶液から加工される化合物に対しては、適切な化合物は、また、１０個までのＣ原子を有するアルキル基、特に、分岐アルキル基により置換されるか、オリゴアリーレン基、たとえば、オルト-、メタ-、パラ-もしくは分岐テルフェニル基もしくはクアテルテルフェニル基により置換された化合物である。
【００３７】
好ましい基Ａｒは、各場合に、１以上の基Ｒ３により置換されてよい５〜２４個の芳香族環原子を有する芳香族もしくは複素環式芳香族環構造から選ばれる。特に、好ましい基Ａｒは、それぞれ１以上の基Ｒ３により置換されてよいベンゼン、オルト-、メタ-もしくはパラ-ビフェニル、オルト-、メタ-、パラ-もしくは分岐テルフェニル、オルト-、メタ-、パラ-もしくは分岐クアテルフェニル、1-もしくは2-ナフチル、ピロール、フラン、チオフェン、インドール、ベンゾフラン、ベンゾチオフェン、カルバゾール、ジベンゾフラン、ジベンゾチオフェン、ピリジン、ピリミジン、ピラジン、ピリダジン、トリアジン、アントラセン、フェナントレン、ピレン、ベンズントラセンもしくは二もしくは三個のこれらの組み合わせから選ばれる。
【００３８】
Ｒ１、Ｒ２、Ｒ３が、芳香族もしくは複素環式芳香族環構造であるならば、これは、好ましくは、出現毎に同一であるか異なり、Ａｒに対して好ましい基として上記に示されるとおりのものと同じ基から選ばれる。Ｙが、ＢＲ１であるならば、Ｒ１は、そこで、好ましくは、少なくとも一個のオルト位で、好ましくは、二個のオルト位で、たとえば、キシリルもしくはメシチル基で置換されるアリールもしくはヘテロアリール基である。
【００３９】
式（１）、（２）もしくは（３）または好ましい態様の化合物が電子輸送材料として使用されるならば、基Ｙは、好ましくは、ＢＲ１もしくはＰ（=Ｏ）（Ｒ１）であり、および/または少なくとも一つの基Ｒ１、Ｒ２および/またはＡｒは、電子欠損複素環式芳香族環構造である。本発明にしたがうと、電子欠損複素環式芳香族環構造は、少なくとも二個のヘテロ原子を有する５員環複素環式芳香族環構造または各場合に一以上の芳香族もしくは複素環式芳香族環構造が縮合してよい６員環複素環式芳香族環構造が好ましく、たとえば、置換もしくは非置換イミダゾール、ピラゾール、チアジアゾール、オキサゾール、オキサジアゾール、トリアゾール、ピリジン、ピラジン、ピリミジン、ピリダジン、トリアジン、ベンズイミダゾール等であり、特に、一以上の以下に示される化合物である。
【００４０】
本発明の化合物が、燐光エミッターのためのマトリックス材料としてまたは電子輸送材料として使用されるならば、少なくとも一つの置換基Ｒ１、Ｒ２および/またはＲ３または一価の基Ａｒは、電子欠損基であることが好ましく、特に、Ｒ１〜Ｒ３に対して以下の式（１３）〜（１６）、またはＡｒに対して式（１３）、（１５）もしくは（１６）の構造から選ばれ；
【化１０】
0006306107.tif 000013
【００４１】
および/または少なくとも一つの二価もしくは三価の基Ａｒは、好ましくは、以下の式（１７）〜（１９）から選ばれ、
【化１１】
0006306107.tif 000014
【００４２】
ここで、Ｒ３、Ｒ４とｍは、上記所与の意味を有し、＊は、式（１３）〜（１９）の結合位置を示し、さらに、
Ａは、出現毎に同一であるか異なり、ＣＲ４またはＮであり、ただし、一個の基Ａ、二個の基Ａもしくは三個の基Ａは、Ｎであり；
Ａｒ２は、出現毎に同一であるか異なり、１以上の基Ｒ４により置換されてよい５〜１６個のＣ原子を有する二価の芳香族もしくは複素環式芳香族環構造であって；
ここで、式（１３）、（１５）もしくは（１６）の基が、Ａｒで、式（１７）〜（１９）の場合ならば、Ｒ４は、Ｒ３により置き代えられる。
【００４３】
本発明の、特に、好ましい態様では、少なくとも一つの置換基Ｒ１、Ｒ２、Ｒ３もしくはＡｒは、上記言及した式（１３）の基であり、および/または少なくとも一つの基Ａｒは、上記言及した式（１７）〜（１９）の基であり、各場合に２もしくは３個の記号Ａは、Ｎであり、その他の記号Ａは、ＣＲ３であり、ここで、式（１３）、（１５）および（１６）の基が、Ａｒで、式（１７）〜（１９）の場合ならば、Ｒ３は、Ｒ４により置き代えられる。
【００４４】
特に、好ましい基Ｒ１、Ｒ２、Ｒ３もしくはＡｒは、したがって、以下の式（２０）〜（２６）の基であり、特に、好ましい基Ａｒは、以下の式（２７）〜（３４）の基であり、
【化１２−１】
0006306107.tif 000015
【化１２−２】
0006306107.tif 000016
【００４５】
式中、使用される記号と添え字は上記所与の意味を有し、ここで、式（２０）〜（２６）の基が、Ａｒで、式（２７）〜（３４）の場合ならば、Ｒ４は、Ｒ３により置き代えられる。
【００４６】
Ｒ１、Ｒ２、Ｒ３もしくはＡｒが、式（２０）の基であるならば、この基中のＲ３またはＲ４は、そこで、好ましくは、１以上の基Ｒ５により置換されてよい５〜２４個の芳香族環原子を有する芳香族もしくは複素環式芳香族環構造、特に、フェニル、オルト-、メタ-もしくはパラ-ビフェニル、オルト-、メタ-、パラ-もしくは分岐テルフェニル、オルト-、メタ-、パラ-もしくは分岐クアテルフェニルである。
【００４７】
Ｒ１、Ｒ２、Ｒ３もしくはＡｒが、式（２１）〜（２６）の基であるならば、これらの基中のＲ３またはＲ４は、そこで、好ましくは、出現毎に同一であるか異なり、Ｈ、Ｄ、１以上の基Ｒ５により置換されてよい５〜２４個の芳香族環原子を有する芳香族もしくは複素環式芳香族環構造、特に、Ｈまたはフェニル、オルト-、メタ-もしくはパラ-ビフェニル、オルト-、メタ-、パラ-もしくは分岐テルフェニル、オルト-、メタ-、パラ-もしくは分岐クアテルフェニルである。
【００４８】
Ａｒが、式（２７）〜（３４）の基であるならば、これらの基中のＲ３は、そこで、好ましくは、出現毎に同一であるか異なり、Ｈ、Ｄ、１以上の基Ｒ５により置換されてよい５〜２４個の芳香族環原子を有する芳香族もしくは複素環式芳香族環構造、特に、Ｈまたはフェニル、オルト-、メタ-もしくはパラ-ビフェニル、オルト-、メタ-、パラ-もしくは分岐テルフェニル、オルト-、メタ-、パラ-もしくは分岐クアテルフェニルである。
【００４９】
本発明の化合物が、燐光エミッターのためのマトリックス材料として、正孔輸送材料としてまたは電子もしくは励起子ブロック材料として使用されるならば、少なくとも一つの基Ｒ１、Ｒ２、Ｒ３もしくはＡｒは、好ましくは、それぞれ１以上の基Ｒ３基もしくはＲ４により置換されてよいトリアリールアミン誘導体、カルバゾール誘導体、インデノカルバゾール誘導体、インドロカルバゾール誘導体、アザカルバゾール誘導体、インドール誘導体、フラン誘導体、ベンゾフラン誘導体、ジベンゾフラン誘導体、チオフェン誘導体、ベンゾチオフェン誘導体もしくはジベンゾチオフェン誘導体から選ばれるか、または、少なくとも一つの置換基Ｒ１、Ｒ２、Ｒ３は、-ＮＡｒ２である。これらの基は、好ましくは、以下の式（３５）〜（４９）の基から選ばれ、
【化１３−１】
0006306107.tif 000017
【化１３−２】
0006306107.tif 000018
【００５０】
式中、使用される記号は上記所与の意味を有し；さらに、
Ｅは、Ｃ（Ｒ４）２、ＮＲ４、ＯまたはＳより成る基から選ばれ；
Ｇは、ＮＲ４、ＯまたはＳより成る基から選ばれ；および
式（３５）〜（４９）の基がＡｒであるならば、Ｒ４は、Ｒ３により置き代えられる。
【００５１】
本発明のさらに好ましい態様では、本発明の化合物中の式（１３）〜（４９）の基ではない記号Ｒ１、Ｒ２、Ｒ３は、ＨまたはＤである。
【００５２】
上記言及された好ましい態様は、互いに所望のとおり組み合わせることができる。本発明の、特に、好ましい態様では、上記選好が同時に出現する。
【００５３】
式（１）、（２）もしくは（３）または好ましい態様の化合物が、燐光エミッターのためのマトリックス材料として使用されるならば、化合物は、二個以上の六員環が、互いに直接縮合する縮合アリールもしくはヘテロアリール基を含まないことが好ましい。特に、基Ｒ１、Ｒ２、Ｒ３およびＡｒは、二個以上の六員環が、互いに直接縮合する縮合アリールもしくはヘテロアリール基を含まず、二個の隣接する基Ｘは、式（４）の基ではないことが好ましい。式（１）、（２）もしくは（３）の化合物は、特に、好ましくは、六員環が、互いに直接縮合する縮合アリールもしくはヘテロアリール基を絶対的に含まない。
【００５４】
式（１）、（２）もしくは（３）または好ましい態様の化合物が、蛍光エミッターのためのマトリックス材料としてまたは蛍光エミッターとして使用されるならば、少なくとも一つの基Ｒ１、Ｒ２および/またはＲ３は、それぞれ上記言及した基により置換されてもよいナフタレン、アントラセン、フェナントレン、ピレンおよび/またはベンズアントラセンから選ばれる基を含み、および/または少なくとも一つの芳香族環上の二個の隣接する基Ｘは、式（４）の基である。
【００５５】
式（１）、（２）もしくは（３）または好ましい態様の化合物が、正孔輸送、正孔注入もしくは他の層中で正孔輸送材料として使用されるならば、少なくとも一つの基Ｒ１、Ｒ２および/またはＲ３は、６〜２４個の芳香族環原子を有する芳香族環構造から選ばれる基を含むことが好ましい。この場合に、Ｙは、出現毎に同一であるか異なり、Ｏ、ＳおよびＣ（Ｒ１）２から選ばれることがさらに好ましく、特に、好ましくは、Ｏである
上記に言及された態様の好ましい化合物の例は、以下の構造の化合物である。
【化１４−１】
0006306107.tif 000019
【化１４−２】
0006306107.tif 000020
【化１４−３】
0006306107.tif 000021
【化１４−４】
0006306107.tif 000022
【化１４−５】
0006306107.tif 000023
【化１４−６】
0006306107.tif 000024
【化１４−７】
0006306107.tif 000025
【化１４−８】
0006306107.tif 000026
【化１４−９】
0006306107.tif 000027
【化１４−１０】
0006306107.tif 000028
【化１４−１１】
0006306107.tif 000029
【化１４−１２】
0006306107.tif 000030
【化１４−１３】
0006306107.tif 000031
【化１４−１４】
0006306107.tif 000032
【００５６】
本発明による化合物は、スキーム１〜４で概説される経路により調製することができる。
【００５７】
1,2-ジハロゲン置換芳香族もしくは複素環式芳香族環化合物から出発して、二級アミンへのブッフバルトまたはウルマンカップリングは、o-ハロゲン官能化三級アミンを生じる。これは、金属化後、ヘテロ環ケトンとカップルし、トリアリールメタノールが得られ、酸触媒環化して、本発明のスピロ化合物（Ａ）を得る（スキーム１）。スピロ化合物（Ａ）は、位置選択的に、好ましくは、Ｎ原子のp位で、一もしくは二臭素化（随意に、また、さらなる活性位置の関与により三、四等臭素化される）され、こうして形成された臭素化物（Ｂ）および（Ｃ）は、引き続き、当業者になじみの方法（スズキ、ネギシ、ヤマモト、グリニャール-クロス、スチル、ヘックカップリング等のＣ-Ｃカップリング、ブッフバルトまたはウルマンカップリング等のＣ-Ｎカップリング、シリル化、リン酸エステル化、ボロン酸エステル化、重縮合等）により、さらに反応することができる。位置選択的臭素化に加えて、他の求電子試薬との反応、たとえば、フリーデル-クラフツアルキル化もしくはアシル化、スルホン化、ニトロ化等も、もちろん可能である。
【化１５】
0006306107.tif 000033
【００５８】
順番の最初で、二級アミンが保護基ＰＧ（たとえば、N-アシル、N-Boc、N-ベンジル、N-スルフェニル、N-シリル等）をもつならば、二級スピロアミン（Ｅ）を、保護基の除去によるスピロ化合物（Ｄ）の構築後に得ることができ、当業者になじみのＣ-Ｎカップリング法（ブッフバルトまたはウルマンカップリング等）により、さらに反応することができる（スキーム２）。複数の単位（Ｅ）を含む本発明の化合物は、多官能化芳香族化合物へのカップリングによるこの経路により入手することができる。これらは、次いで、求電子試薬との反応のスキーム１で説明された経路により、さらに反応することができる。
【化１６】
0006306107.tif 000034
【００５９】
臭素化物（Ｂ）は、追加的に、本発明の拡張縮合ヘテロ環化合物の構築のために適している（スキーム３）。o-YH-官能化芳香族もしくは複素環式芳香族環化合物への（Ｂ）のスズキカップリングは、（Ｆ）を生じ、環化して（Ｇ）を得ることができる。同様にして、（Ｂ）のブッフバルトまたはウルマンカップリングは、（Ｈ）を生じ、環化して（Ｉ）を得ることができる。
【化１７】
0006306107.tif 000035
【００６０】
スピロアミン（Ｅ）は、さらに、本発明の拡張縮合ヘテロ環化合物（Ｋ）の構築のために適している。YH-官能基をもつo-ハロゲン官能化芳香族環化合物への（Ｅ）のＣ-Ｎカップリングと中間体（Ｊ）の引き続く環化は、拡張ヘテロ環化合物（Ｋ）を生じる。
【化１８】
0006306107.tif 000036
【００６１】
スキーム３と４に示された反応は、また、もちろん、二臭素化物（Ｃ）で同様に可能である。こうして、フルオレン、ジベンンゾフラン、トリベンンゾフラン、カルバゾール等を含む縮合ヘテロ環化合物を、当業者になじみの方法により得ることができる。
【００６２】
本発明は、さらに、以下の反応工程を含む式（１）、（２）もしくは（３）の化合物の製造方法に関する。
【００６３】
ａ）ハロゲン化骨格の構築；および
ｂ）遷移金属触媒カップリング反応による置換基の導入。
【００６４】
上記記載の本発明による化合物、特に、臭素、沃素、塩素、ボロン酸あるいはボロン酸エステル等の反応性脱離基により、または、オレフィン、スチレン、アクリレートもしくはオキセタン等の反応性重合可能基により置換された化合物は、対応するオリゴマー、デンドリマーまたはポリマーの調製のためのモノマーとして使用することもできる。ここで、オリゴマー化またはポリマー化は、好ましくは、ハロゲン官能基もしくはボロン酸官能基を介してまたは重合可能基を介して実行することができる。さらに、この型の基を介してポリマーを架橋結合することもさらに可能である。本発明による化合物とポリマーは、架橋結合層または非架橋結合層として使用することができる。
【００６５】
したがって、本発明は、さらに、一以上の上記言及した本発明による化合物を含むオリゴマー、ポリマーまたはデンドリマーに関し、本発明による化合物からポリマー、オリゴマーまたはデンドリマーへの一以上の結合は、置換基に代わる一以上の位置に存在する。
本発明による化合物の結合に応じて、これは、オリゴマーもしくはポリマーの側鎖を生成するか、または主鎖中で結合するか、デンドリマーのコアを形成する。ポリマー、オリゴマーまたはデンドリマーは、共役、部分共役もしくは非共役であってよい。オリゴマーまたはポリマーは、直鎖、分岐鎖もしくは樹状であってよい。上記記載したとおりの同じ選好が、オリゴマー、デンドリマーおよびポリマー中の本発明による化合物の繰り返し単位にあてはまる。
【００６６】
オリゴマーまたはポリマーの調製のために、本発明によるモノマーは、さらなるモノマーとホモ重合するか共重合する。好ましいホモポリマーまたはコポリマーは、式（１）の単位または上記好ましい態様が、０．０１〜９９．９モル％、好ましくは、５〜９０モル％、特に、好ましくは、２０〜８０モル％の割合で存在する。ポリマー骨格を形成する適切で好ましいコモノマーは、フルオレン（たとえば、EP842208もしくはWO2000/22026にしたがう）、スピロビフルオレン（たとえば、EP707020、EP894107もしくはWO2006/061181にしたがう）、パラ-フェニレン（たとえば、WO92/18552にしたがう）、カルバゾール（たとえば、WO2004/070772もしくはWO2004/113468にしたがう）、チオフェン（たとえば、EP1028136にしたがう）、ジヒドロフェナントレン（たとえば、WO 2005/014689にしたがう）、シス-およびトランス-インデノフルオレン（たとえば、WO2004/041901もしくはWO2004/113412にしたがう）、ケトン（たとえば、WO2005/040302にしたがう）、フェナントレン（たとえば、WO2005/104264もしくはWO0207/017066にしたがう）または複数のこれらの単位から選ばれる。ポリマー、オリゴマーおよびデンドリマーは、さらなる単位、たとえば、正孔輸送単位、特に、トリアリールアミン系のもの、および/または電子輸送単位をも含んでもよい。さらに、ポリマーは、共重合された、またはブレンドとして混合されたかのいずれかの形態で三重項エミッターを含んでもよい。特に、本発明のオリゴマー、ポリマーまたはデンドリマーと三重項エミッターの組み合わせは、特に良好な結果を生じる。
【００６７】
さらに、本発明の化合物は、また、さらに官能化され、そのため拡張された構造に変換されてもよい。ここで、言及されてもよい例は、スズキ法によるアリールボロン酸との、またはハートウイッグ-ブッフバルト法による一級あるいは二級アミンとの反応である。
したがって、本発明の化合物は、また、燐光金属錯体に直接、または他の金属錯体にも結合することもできる。
【００６８】
本発明の化合物は、電子素子、特に、有機エレクトロルミッセンス素子での使用に適している。
【００６９】
したがって、本発明は、さらに、本発明の化合物の電子素子での、特に、有機エレクトロルミネッセンス素子での使用に関する。
【００７０】
本発明の意味での電子素子は、少なくとも一つの有機化合物を含む少なくとも一つの層を含む素子という意味で使われる。素子は、また、無機材料または無機材料から完全に構築された層をも含んでよい。
【００７１】
電子素子は、好ましくは、有機エレクトロルミネセンス素子（ＯＬＥＤ）、有機集積回路（Ｏ-ＩＣ）、有機電界効果トランジスタ（Ｏ-ＦＥＴ）、有機薄膜トランジスタ（Ｏ-ＴＦＴ）、有機発光トランジスタ（Ｏ-ＬＥＴ）、有機太陽電池（Ｏ-ＳＣ）、染料感受性有機太陽電池（ＤＳＳＣ）、有機光学検査素子、有機光受容器、有機電場消光素子（Ｏ-ＦＱＤ）、発光電子化学電池（ＬＥＣ）および有機レーザーダイオード（Ｏ-ｌａｓｅｒ）および「有機プラズモン発光素子」（D. M. Koller et al., Nature Photonics 2008, 1-4)より成る群から選ばれるが、好ましくは、有機エレクトロルミネセンス素子（ＯＬＥＤ）、特に、好ましくは、燐光ＯＬＥＤである。
【００７２】
有機エレクトロルミネセンス素子は、カソード、アノードおよび少なくとも一つの発光層を含む。これらの層とは別に、さらなる層、たとえば、各場合に、一以上の正孔注入層、正孔輸送層、正孔ブロック層、電子輸送層、電子注入層、励起子ブロック層、電子ブロック層および/または電荷生成層をも含んでもよい。たとえば、励起子ブロック機能を有する中間層も、同様に二個の発光層の間に導入することもできる。しかしながら、これらの層の夫々は、必ずしも存在する必要がないことに留意する必要がある。ここで、有機エレクトロルミネセンス素子は、一つの発光層を含んでもよくまたは複数の発光層を含んでもよい。複数の発光層が存在するならば、これらは、好ましくは、３８０ｎｍ〜７５０ｎｍ間に全体で複数の最大発光を有し、全体として、白色発光が生じるものであり、換言すれば、蛍光若しくは燐光を発することができる種々の発光化合物が、発光層に使用される。特に、好ましいのは、３個の発光層を有する構造であり、ここで、その３層は、青色、緑色及びオレンジ色もしくは赤色発光を呈する（基本構造については、例えば、WO 2005/011013参照。）。本発明の有機エレクトロルミッセンス素子は、タンデムＯＬＥＤ、特に、また、白色発光ＯＬＥＤであってよい。
【００７３】
上記示される具体例にしたがう本発明による化合物は、その正確な構造に応じて、種々の層に使用することができる。好ましいものは、式（１）、（２）もしくは（３）の化合物または上記好ましい態様を、その正確な置換に応じて、蛍光もしくは燐光エミッターのためのマトリックス材料として、および/または蛍光エミッターとして、特に、青色蛍光エミッターとして、および/または電子ブロック層中または励起子ブロック層中、および/または正孔輸送層中に、および/または正孔ブロック層中に、および/または電子輸送層中に含む有機エレクトロルミネッセンス素子である。
【００７４】
本発明のさらなる態様では、有機エレクトロルミネッセンス素子は、本発明の化合物を光学アウトカップリング層中に含む。ここで、光学アウトカップリング層は、光のアウトカップリングを改善するために、アノードとカソードとの間に位置せずに、実際の素子の外側の電極、たとえば、電極と基板との間に適用される層という意味で使われる。
【００７５】
本発明の好ましい態様では、本発明の化合物は、発光層中で、蛍光もしくは燐光化合物、特に、燐光化合物のためのマトリックス材料として使用される。ここで、有機エレクトロルミネッセンス素子は、一つの発光層を含んでもよく、もしくは複数の発光層を含んでもよく、ここで、少なくとも一つの発光層は、少なくとも一つの本発明による化合物をマトリックス材料として含む。
【００７６】
本発明の化合物が、発光層中で、発光化合物のためのマトリックス材料として使用されるならば、好ましくは、一以上の燐光材料（三重項エミッター）と組み合わせて使用される。本発明の意味での燐光発光は、比較的高いスピン多重度、すなわち、スピン状態＞１の励起状態から、特に、励起三重項状態からのルミネッセンスという意味で使われる。本発明の意味で、遷移金属もしくはランタノイドを含むすべてのルミネッセンス錯体、特に、すべてのイリジウム、白金および銅錯体が、燐光化合物とみなされるべきである。
【００７７】
本発明の化合物と発光化合物の混合物は、エミッターとマトリックス材料を含む全混合物を基礎として、本発明の化合物を、９９〜１ｖｏｌ％、好ましくは、９８〜１０ｖｏｌ％、特に、好ましくは、９７〜６０ｖｏｌ％、特に、９５〜８０ｖｏｌ％含む。対応して、混合物は、エミッターとマトリックス材料を含む全混合物を基礎として、エミッターを１〜９９ｖｏｌ％、好ましくは、２〜９０ｖｏｌ％、特に、好ましくは、３〜４０ｖｏｌ％、特に、５〜２０ｖｏｌ％含む。
【００７８】
本発明のさらに好ましい態様は、本発明の化合物の、さらなるマトリックス材料と組み合わせての燐光エミッターのためのマトリックス材料としての使用である。本発明の化合物と組み合わせて使用することのできる、特に、適切なマトリックス材料は、たとえば、WO 2004/013080、WO 2004/093207、WO 2006/005627もしくはWO 2010/006680にしたがう芳香族ケトン、芳香族ホスフィンオキシドまたは芳香族スルホキシドもしくはスルホン、トリアリールアミン、カルバゾール誘導体、たとえば、ＣＢＰ（N,N-ビスカルバゾリルビフェニル）または、WO 2005/039246、US 2005/0069729、JP 2004/288381、EP 1205527もしくはWO 2008/086851に記載されたカルバゾール誘導体、未公開出願EP11007693.2に開示されたカルバゾール誘導体、たとえば、WO 2007/063754もしくはWO 2008/056746にしたがうインドロカルバゾール誘導体、WO2010/136109もしくはWO2011/000455にしたがうインデノカルバゾール誘導体、たとえば、EP 1617710、EP 1617711、EP 1731584、JP 2005/347160にしたがうアザカルバゾール誘導体、たとえば、WO 2007/137725にしたがうバイポーラーマトリックス材料、たとえば、WO 2005/111172にしたがうシラン、たとえば、WO 2006/117052にしたがうアザカルバゾールもしくはボロン酸エステル、たとえば、WO 2007/063754、WO 2008/056746、WO 2010/015306、WO 2011/057706、WO 2011/060859もしくはWO2011/060877にしたがうトリアジン誘導体、たとえば、EP 652273もしくはWO 2009/062578にしたがう亜鉛錯体、たとえば、WO 2010/054729にしたがうジアザシロールもしくはテトラアザシロール誘導体、たとえば、WO 2010/054730にしたがうジアザホスホール誘導体、たとえば、WO 2011/042107、WO 2011/060867、WO 2011/088877および未公開出願EP11003232.3,にしたがう架橋カルバゾール誘導体、たとえば、WO 2012/048781にしたがうトリフェニレン誘導体である。通常のエミッターより、より短い波長で発光するさらなる燐光エミッターが、同様に、コホストとして混合物中に存在してもよい。
【００７９】
適切な燐光発光化合物（三重項エミッター）、特に、好ましくは、可視域で適切な励起により発光する化合物は、加えて、２０より大きい原子番号、好ましくは、３８〜８４の原子番号、特に、好ましくは、５６〜８０の原子番号を有する少なくとも一つの原子、特に、この原子番号を有する金属を含む。使用される燐光発光エミッターは、好ましくは、銅、モリブデン、タングステン、レニウム、ルテニウム、オスミウム、ロジウム、イリジウム、パラジウム、白金、銀、金またはユウロピウムを含む化合物、特に、イリジウムまたは白金を含む化合物である。
【００８０】
上記のエミッターの例は、出願WO 00/70655、WO 2001/41512、WO 2002/02714、WO 2002/15645、EP 1191613、EP 1191612、EP 1191614、WO 2005/033244、WO 2005/019373、US2005/0258742、WO 2010/086089 WO 2011/157339もしくは WO2012/007086により明らかにされている。また、適切なのは、未公開出願EP11004545.7、EP 11005252.9およびEP 11006562.0に開示された金属錯体である。一般的には、燐光発光ＯＬＥＤのために先行技術にしたがって使用され、有機エレクトロルミネッセンス素子分野の当業者に知られるようなすべての燐光発光錯体が適切であり、当業者は進歩性を必要とすることなく、更なる燐光発光化合物を使用することができよう。
【００８１】
本発明のさらなる態様では、本発明の有機エレクトロルミネッセンス素子は、別々の正孔注入層および/または正孔輸送層および/または正孔ブロック層および/または電子輸送層を含まず、たとえば、WO 2005/053501に記載されるとおり、発光層は、正孔注入層もしくはアノードに直接隣接し、および/または発光層は、電子輸送層もしくは電子注入層もしくはカソードに直接隣接する。さらに、たとえば、WO 2009/030981に記載されるとおり、発光層中の金属錯体と同一または類似する金属錯体を、発光層に直接隣接して、正孔輸送もしくは正孔注入材料として使用することも可能である。
【００８２】
好ましいのは、式（１）、（２）もしくは（３）の化合物の、正孔輸送層、正孔注入、電子ブロックもしくは励起子ブロック層中での使用である。
【００８３】
本発明の好ましい態様では、式（１）、（２）もしくは（３）の化合物は、正孔輸送材料として使用される。化合物は、そこで、好ましくは、正孔輸送層および/または正孔注入層中で使用される。本発明の意味での正孔注入層は、アノードに直接隣接する層である。本発明の意味での正孔輸送層は、正孔注入層と発光層との間に位置する層である。正孔輸送層は、発光層に直接隣接してよい。
【００８４】
式（１）、（２）もしくは（３）の化合物が、正孔輸送材料または正孔注入材料として使用されるならば、それらは、電子受容体化合物で、たとえば、Ｆ４-ＴＣＮＱとまたはEP1476881もしくはEP1596445に記載されるとおりの化合物でドープされるのが好ましいかもしれない。
【００８５】
適切なドーパントは、原則として、電子受容体化合物であり、ホストの酸化により有機層の伝導性を増加することができる全ての化合物である。当業者は、その一般的専門知識に基づいてさしたる努力もなくさらに適切な化合物を同定し、それらを本発明の化合物と組み合わせて使用することができるであろう。特に、適切なドーパントは、WO 2011/073149、EP1968131、EP2276085、EP2213662、EP17226022、EP2045848、DE102007031220、US 8044390、US 8057712、WO 2009/003455、WO2010/094378、WO2011/120709、 US2010/0096600およびWO2012/095143に開示された化合物である。
【００８６】
本発明のさらに好ましい態様では、式（１）、（２）もしくは（３）の化合物は、US2007/0092755に記載されたとおりのヘキサアザトリフェニレン誘導体と組み合わせて、正孔輸送材料として使用される。ここで、ヘキサアザトリフェニレン誘導体は、特に、好ましくは、別の層中で使用される。
【００８７】
式（１）、（２）もしくは（３）の化合物が、正孔輸送層中で正孔輸送材料として使用されるならば、化合物は、正孔輸送層中で純粋材料として、すなわち１００％の割合で使用されてもよいか、正孔輸送層中で一以上のさらなる化合物と組み合わせて使用されてよい。
【００８８】
本発明のなおさらに好ましい態様では、本発明の化合物は、電子輸送もしくは電子注入層中で電子輸送材料として使用される。ここで、発光層は蛍光または燐光であってよい。
化合物が電子輸送材料として使用されるならば、化合物は、たとえば、ＬｉＱ（リチウムヒドロキシキノリナート）等のアルカリ金属錯体でドープされることが好ましいかもしれない。
【００８９】
本発明のなおさらに好ましい態様では、本発明の化合物は、正孔ブロック層で使用される。正孔ブロック層は、カソード側で発光層に直接隣接する層という意味で使われる。
【００９０】
本発明による有機エレクトロルミネッセンス素子のさらなる層では、先行技術にしたがって通常使用されるすべての材料を使用することができる。したがって、当業者は、発明性を要することなく、本発明による式（１）の化合物もしくは上記示された好ましい態様と組み合わせて、有機エレクトロルミネッセンス素子のために知られたすべての材料を使用することができる。
【００９１】
更に好ましい有機エレクトロルミネッセンス素子は、１以上の層が、昇華プロセスにより適用され、材料は、１０−５mbar未満、好ましくは、１０−６mbar未満の初期圧力で、真空昇華ユニット中で真空気相堆積されることを特徴とする。しかしながら、初期圧力は、さらにより低くても、たとえば、１０−７mbar未満でも可能である。
【００９２】
同様に好ましい有機エレクトロルミネッセンス素子は、１以上の層が、ＯＶＰＤ（有機気相堆積）プロセスもしくはキャリアガス昇華により適用され、材料は、１０−５mbar〜１barの圧力で適用される。このプロセスの特別な場合は、ＯＶＪＰ（有機気相ジェット印刷）プロセスであり、材料はノズルにより直接適用され、そのように構造化される（たとえば、M. S. Arnold et al., Appl. Phys. Lett. 2008, 92, 053301）。
【００９３】
更に、好ましい有機エレクトロルミネッセンス素子は、１以上の層が、溶液から、たとえば、スピンコーティングにより、もしくは、たとえば、スクリーン印刷、フレキソ印刷、オフセット印刷、ＬＩＴＩ（光誘起熱画像化、熱転写印刷）、インクジェット印刷もしくはノズル印刷のような任意の所望の印刷プロセスにより製造されることを特徴とする。
たとえば、適切な置換により得られた可溶性の化合物が、この目的のために必要である。
【００９４】
たとえば、一以上の層が溶液から適用され、一以上のさらなる層が気相堆積により適用されるハイブリッドプロセスも可能である。
【００９５】
これらのプロセスは、当業者に一般的に知られており、本発明の化合物を含む有機エレクトロルミネッセンス素子を、発明性を要することなく適用することができる。
【００９６】
本発明による化合物と本発明による有機エレクトロルミネッセンス素子は、先行技術を凌駕する以下の驚くべき優位性により特徴付けられる。
【００９７】
１．本発明による化合物は、蛍光もしくは燐光エミッターのためのマトリックス材料として使用され、非常に高い効率と長い寿命をもたらす。これは、特に、化合物が燐光エミッターのためのマトリックス材料として使用されるときに、あてはまる。
【００９８】
２．本発明による化合物は、赤色燐光発光化合物のためのマトリックスのみならず、特に、青色燐光発光化合物のためのマトリックスとして適している。
【００９９】
３．本発明の化合物は、正孔輸送層または電子ブロック層での使用のために非常に極めて適しており、電子素子の非常に良好な効率と寿命をもたらす。
【０１００】
４．本発明の化合物は、非常に高い収率と非常に高い純度で調製することができ、材料の損失に常に関連もする錯体の精製を省略することができ、少なくともかなり低減した範囲で必要なだけである。
【０１０１】
５．本発明は、高い熱安定性を有し、真空蒸発によるＯＬＥＤの製造だけでなく、昇華法による精製でも優位性を提供する。
【０１０２】
これらの上記優位性は、その他の電子特性を損なうことはない。
【０１０３】
本発明は、次の例により詳細に説明されるが、それにより限定することを望むものではない。当業者は、発明性を要することなく、開示された範囲全体を実行し、本発明による化合物をさらに調製し、それらを電子素子で使用し、本発明によるプロセスを使用するために説明を使用することができるだろう。
【０１０４】
例
以下の合成は、他に断らない限り、保護ガス雰囲気下、無水溶媒中で行われる。溶媒と試薬は、アルドリッチ(ALDRICH)またはＡＢＣＲから購入することができる。商業的に入手できない出発材料の場合に示される括弧内の番号は、対応するＣＡＳ番号である。
【０１０５】
例１：(2-ブロモフェニル)フェニル-(2,4,6-トリメチルフェニル)アミン、シントンＳ１
【化１９】
0006306107.tif 000037
【０１０６】
５０ｍｌ（５０ミリモル）のトリ-tert-ブチルホスフィン（トルエン中１Ｍ）、５．６ｇ（２５ミリモル）の酢酸パラジウム（ＩＩ）と、５分間攪拌後に、１１５．３ｇ（１．２ミリモル）のナトリウムtert-ブトキシドが、２１１．３ｇ（１モル）のメシチルフェニルアミン[23592-67-8]、３１１．３ｇ（１．１モル）の1-ブロモ-2-ヨードベンゼン[583-55-1]と１５００ｍｌのトルエンの混合物に添加され、混合物は、次いで。還流下１６時間加熱される。冷却後、５００ｍｌの水が、攪拌されながら添加され、水性相が分離され、有機相は５００ｍｌの飽和塩化ナトリウム溶液でその度毎に二度洗浄され、硫酸マグネシウムで乾燥され、トルエンは真空除去され、残る油状物は、約１０００ｍｌの1-ブタノールから再結晶化される。収率：２２４．０ｇ（６１１ミリモル）、６１％；純度：ＮＭＲによると、生成物は約１５％の(2-ヨードフェニル)フェニル-(2,4,6-トリメチルフェニル)アミンを含み、さらに精製することなく、引き続き反応される。
【０１０７】
以下の化合物を同様にして、得ることができる。
【化２０−１】
0006306107.tif 000038
【化２０−２】
0006306107.tif 000039
【０１０８】
例６：10-メシチルスピロ[アクリジン-9(10H)，9’-キサンテン]
【化２１】
0006306107.tif 000040
【０１０９】
１００ｍｌ（２５０ミリモル）のn-ブチルリチウム（n-ヘキサン中２．５Ｍ）が、７５０ｍｌのＴＨＦ中の９１．６ｇ（２５０ミリモル）の(2-ブロモフェニル)フェニル-(2,4,6-トリメチルフェニル)アミン（Ｓ１）の−７８℃に冷却され激しく攪拌された懸濁液に滴下され、混合物はさらに３０分間攪拌される。４９．１ｇ（２５０ミリモル）のキサントン[90-47-1]の懸濁液が、引き続き滴下され、反応混合物はさらに１５分間攪拌され、ついで、室温までゆっくりと暖められる。溶媒は真空中で完全に除去され、油状残留物は、氷酢酸で７００ｍｌとされ、懸濁液は、７０℃で４時間攪拌される。冷却後、固形物は吸引ろ過され、１００ｍｌの氷酢酸でその度毎に二度、１００ｍｌのエタノールでその度毎に二度洗浄され、真空乾燥され、粗生成物は約２００ｍｌのジオキサンから再結晶化される。収率：８４．８ｇ（１８２ミリモル）、７３％；ＮＭＲによる純度約９９．５％。
【０１１０】
以下の化合物を同様にして、得ることができる。
【化２２−１】
0006306107.tif 000041
【化２２−２】
0006306107.tif 000042
【化２２−３】
0006306107.tif 000043
【化２２−４】
0006306107.tif 000044
【化２２−５】
0006306107.tif 000045
【化２２−６】
0006306107.tif 000046
【化２２−７】
0006306107.tif 000047
【化２２−８】
0006306107.tif 000048
【０１１１】
例１１：3-,6-ジブロモ-10-メシチルスピロ[アクリジン-9(10H)，9’-キサンテン]
【化２３】
0006306107.tif 000049
【０１１２】
５５．２ｇ（３１０ミリモル）のＮＢＳが、３５℃に保持された１０００ｍｌのジクロロメタン中の６９．８ｇ（１５０ミリモル）の10-メシチルスピロ[アクリジン-9(10H)，9’ -キサンテン]の溶液に小分けに添加され、次いで、混合物は還流下１６時間攪拌される。
冷却後、ジクロロメタンは真空除去され、ペースト状残留物はメタノールで５００ｍｌにされ、４５℃でさらに１時間攪拌され、結晶固形物は、吸引ろ過され、１００ｍｌのメタノールでその度毎に二度洗浄され、真空乾燥される。収率：８７．０ｇ（１４０ミリモル）、９３％；ＮＭＲによる純度約９９．５％。
【０１１３】
以下の化合物を同様にして、得ることができる。
【化２４−１】
0006306107.tif 000050
【化２４−２】
0006306107.tif 000051
【化２４−３】
0006306107.tif 000052
【化２４−４】
0006306107.tif 000053
【化２４−５】
0006306107.tif 000054
【０１１４】
例１４：3,6-ジフェニル-10-メシチルスピロ[アクリジン-9(10H)，9’-キサンテン]
【化２５】
0006306107.tif 000055
【０１１５】
６２．３ｇ（１００ミリモル）の3-,6-ジブロモ-10-メシチルスピロ[アクリジン-9(10H)，9’-キサンテン]、３０．５ｇ（２５０ミリモル）のフェニルボロン酸、６３．７ｇ（３００ミリモル）の燐酸三カリウム、１．８ｇ（６ミリモル）のトリ-o-トリルホスフィン、２２５ｍｇ（１ミリモル）の酢酸パラジウム（ＩＩ）、４００ｍｌのトルエン、２００ｍｌのジオキサンと４００ｍｌの水の混合物が、還流下１６時間攪拌される。冷却後、有機相は分離され、５００ｍｌの水で一度、５００ｍｌの飽和塩化ナトリウム溶液で一度洗浄され、次いで硫酸マグネシウムで乾燥される。乾燥剤は、セライトベッドによりろ過され、トルエンですすがれ、トルエンは真空除去され、残留物は、沸点でエタノール（１−２ｍｌ/ｇ）を添加されたジオキサン（３ｍｌ／ｇ）から五度再結晶化される。さらなる精製が、分別昇華により二度実行される（ｐは、約１０−６ｍｂａｒ、Ｔ＝３００−３２０℃）。収率：２０．４ｇ（３３ミリモル）、３３％、；ＰＬＣによる純度＞９９．９％。
【０１１６】
以下の化合物を同様にして、得ることができる。
【化２６−１】
0006306107.tif 000056
【化２６−２】
0006306107.tif 000057
【化２６−３】
0006306107.tif 000058
【化２６−４】
0006306107.tif 000059
【化２６−５】
0006306107.tif 000060
【化２６−６】
0006306107.tif 000061
【化２６−７】
0006306107.tif 000062
【化２６−８】
0006306107.tif 000063
【化２６−９】
0006306107.tif 000064
【化２６−１０】
0006306107.tif 000065
【化２６−１１】
0006306107.tif 000066
【化２６−１２】
0006306107.tif 000067
【化２６−１３】
0006306107.tif 000068
【化２６−１４】
0006306107.tif 000069
【化２６−１５】
0006306107.tif 000070
【化２６−１６】
0006306107.tif 000071
【化２６−１７】
0006306107.tif 000072
【化２６−１８】
0006306107.tif 000073
【０１１７】
例８６：3,6-ジフェニル-10-m-ビフェニルスピロ[アクリジン-9(10H)，9’-キサンテン]
【化２７】
0006306107.tif 000074
【０１１８】
５０．０ｇ（１００ミリモル）の3-,6-ジフェニルスピロ[アクリジン-9(10H)，9’-キサンテン]、Ｅｘ．６０、３０．３ｇ（１３０ミリモル）の3-ブロモ-1,1'-ビフェニル[2113-57-7]、１４．４ｇ（１５０ミリモル）のナトリウムtert-ブトキシド、５２６ｍｇ（２．６ミリモル）のトリ-tert-ブチルホスフィン、４４９ｍｇ（２ミリモル）の酢酸パラジウム（ＩＩ）と５００ｍｌのo-キシレンの混合物が、アミンが消費されるまで、還流下８時間加熱される。６０℃まで冷却後、５００ｍｌの水が添加され、有機相は分離され、有機相は、５００ｍｌの水で一度、５００ｍｌの飽和塩化ナトリウム溶液で一度洗浄され、次いで硫酸マグネシウムで乾燥される。乾燥剤は、セライトベッドによりろ過され、o-キシレンですすがれ、o-キシレンは真空除去され、残留物は、沸点でエタノール（１−２ｍｌ/ｇ）を添加されたジオキサン（３ｍｌ／ｇ）から五度再結晶化される。さらなる精製が、分別昇華により二度実行される（ｐは、約１０−６ｍｂａｒ、Ｔ＝３００−３２０℃）。収率：２６．７ｇ（４１ミリモル）、４１％、ＨＰＬＣによる純度＞９９．９％。
【０１１９】
以下の化合物を同様にして、得ることができる。
【化２８−１】
0006306107.tif 000075
【化２８−２】
0006306107.tif 000076
【化２８−３】
0006306107.tif 000077
【化２８−４】
0006306107.tif 000078
【化２８−５】
0006306107.tif 000079
【化２８−６】
0006306107.tif 000080
【化２８−７】
0006306107.tif 000081
【化２８−８】
0006306107.tif 000082
【化２８−９】
0006306107.tif 000083
【化２８−１０】
0006306107.tif 000084
【０１２０】
例１０８：3-(4,4,5,5-テトラメチル-1,3,2-ジオキサボロラン-2-イル)-6-フェニル-10-p-ビフェニルスピロ[アクリジン-9(10H)，9’-キサンテン]
【化２９】
0006306107.tif 000085
【０１２１】
６５．４ｇ（１００ミリモル）の3-ブロモ-6-フェニル-10-p-ビフェニルスピロ[アクリジン-9(10H)，9’-キサンテン]、Ｅｘ．１２、２７．９ｇ（１１０ミリモル）のビス(ピナコラート)ジボラン[73183-34-2]、２９．５ｇ（３００ミリモル）の酢酸カリウム、２００ｇのガラスビーズ（直径３ｍｍ）、５６１ｍｇ（２ミリモル）のトリシクロヘキシルホスフィン、２４９ｍｇ（１ミリモル）の酢酸パラジウム（ＩＩ）と１０００ｍｌのジオキサンの混合物が、臭化物が消費されるまで、８０℃で１６時間攪拌される。冷却と溶媒の真空除去後、残留物は酢酸エチルで１０００ｍｌにされ、セライトベッドによりろ過され、ろ過物は、真空蒸発され、部分的に結晶化され、最後に約１００ｍｌのメタノールが滴下され、結晶化を完了させる。収率：６１．０ｇ（８７ミリモル）、８７％；純度：１Ｈ-ＮＭＲにより約９７％。
【０１２２】
対応するボロン酸エステル、Ｅｘ．１０９は、同様にして3-ブロモ-7-フェニル-10-ｍ-ビフェニルスピロ[アクリジン-9(10H)，9’-キサンテン]、Ｅｘ．３９から調製することができる。
【０１２３】
例１１０：3,6-ジフェニル-10-(4,6-ジフェニルピリミジン-2-イル)スピロ[アクリジン-9(10H)，9’-キサンテン] 
【化３０】
0006306107.tif 000086
【０１２４】
４．８ｇ（１２０ミリモル）の水素化ナトリウム、６０重量％の鉱物油中の分散物が、５００ｍｌのＤＭＦ中の５０．０ｇ（１００ミリモル）の3-,6-ジフェニルスピロ[アクリジン-9(10H)，9’-キサンテン]、Ｅｘ．６０、の懸濁液に小分けにして添加され、混合物は、室温で３０分間攪拌される。５００ｍｌのＴＨＦ中の３２．０ｇ（１２０ミリモル）の2-クロロ-4,6-ジフェニルピリミジン[2915-16-4]溶液が、ついで、３０分間かけて滴下され、混合物は、室温でさらに１６時間攪拌される。反応混合物は、激しく攪拌されながら、２０００ｇの氷上に注がれ、沈殿した固形物は、吸引ろ過され、３００ｍｌのメタノールでその度毎に三度、ついで、３００ｍｌのn-ヘプタンでその度毎に三度洗浄され、真空乾燥される。粗生成物は、熱トルエンで１０００ｍｌにされ、セライトベッドによりろ過され、ろ過物は、真空蒸発され、部分的に結晶化され、最後に１００ｍｌのメタノールが滴下され、結晶化を完了させる。再結晶化は、ジオキサンから実行され、二度分別昇華が続く（ｐは、約１０−６ｍｂａｒ、Ｔ＝３００−３３０℃）。収率：２８．５ｇ（３９ミリモル）、３９％；純度：ＨＰＬＣにより＞９９．９％。
【０１２５】
以下の化合物を同様にして、得ることができる。
【化３１−１】
0006306107.tif 000087
【化３１−２】
0006306107.tif 000088
【０１２６】
例１１５：3,6-ビス(2-メチフェニル)-10-フェニルスピロ[アクリジン-9(10H)，9’-(2,7-ビスジフェニルホスフィノ)キサンテン]
【化３２】
0006306107.tif 000089
【０１２７】
ａ）10-フェニルスピロ[アクリジン-9(10H)，9’-(2,7-ビスジフェニルホスフィノ)キサンテン]、Ｅｘ．１１６
【化３３】
0006306107.tif 000090
【０１２８】
２．５モルのn-ヘキサン中の８０．０ｍｌ（２００ミリモル）のn-ＢｕＬｉが、１０００ｍｌのＴＨＦ中の５８．１ｇ（１００ミリモル）の10-フェニルスピロ[アクリジン-9(10H)，9’-(2,7-ジブロモ)キサンテン]、Ｅｘ．２８の−７８℃に冷却され激しく攪拌された溶液に滴下され、混合物はさらに１時間攪拌される。４８．５ｇ（２２０ミリモル）のクロロジフェニルホスフィン[1079-66-7]と１００ｍｌのＴＨＦの混合物が、ついで、ゆっくりと滴下され、混合物はさらに３０分間攪拌され、ついで、室温まで暖められ、ＴＨＦはついで真空除去され、残留物は、酢酸エチルで１０００ｍｌとされ、１００ｍｌの水と２０．６ｍｌ（２００ミリモル）の３０重量％過酸化水素の混合物が、非常に激しく攪拌されながら、添加される。１６時間攪拌後、反応混合物は、真空中で約２００ｍｌまで蒸発され、３００ｍｌエタノールが添加され、混合物はさらに２時間攪拌される。沈殿した固形物は吸引ろ過され、エタノールで洗浄され、真空乾燥される。こうして得られた固形物は、ＤＭＦ／エタノールから再結晶化される。収率：４８．６ｇ（５９ミリモル）、５９％；純度：１Ｈ-ＮＭＲにより＞９８％。
【０１２９】
ｂ）3,6-ジブロモ-10-フェニルスピロ[アクリジン-9(10H)，9’-(ビス-2,7-ジフェニルホスフィノ)キサンテン]
【化３４】
0006306107.tif 000091
【０１３０】
ＮＢＳ臭素化物化：Ｅｘ．１１と同じ手順。バッチは、４１．２ｇ（５０ミリモル）の10-フェニルスピロ[アクリジン-9(10H)，9’-(ビス-2,7-ジフェニルホスフィノ)キサンテン]、工程ａ）と１９．６ｇ（１１０ミリモル）のＮＢＳ。収率：４７．１ｇ（４８ミリモル）、９６％；純度：１Ｈ-ＮＭＲにより＞９８％。
【０１３１】
ｃ）3,6-ビス(2-メチフェニル)-10-フェニルスピロ[アクリジン-9(10H)，9’-(ビス-2, 7-ジフェニルホスフィノ)キサンテン]
スズキカップリング：Ｅｘ．１４と同じ手順。バッチは、４７．１ｇ（４８ミリモル）の3,6-ジブロモ-10-フェニルスピロ[アクリジン-9(10H)，9’-(ビス-2,7-ジフェニルホスフィノ)キサンテン] 、工程ｂ）と１７．０ｇ（１２５ミリモル）の2-トリルボロン酸[16419-60-6]。収率：１７．０ｇ（１７ミリモル）、３５％；純度：ＨＰＬＣにより＞９９．９％。
【０１３２】
以下の化合物を同様にして、得ることができる。
【化３５−１】
0006306107.tif 000092
【化３５−２】
0006306107.tif 000093
【０１３３】
例１２０：
【化３６】
0006306107.tif 000094
【０１３４】
ａ）(6,6,12,12-テトラメチル-6,12-ジヒドロインデノ[1,2-b]フルオレン-2イル)-(2,4,6-トリメチルフェニル)アミン
【化３７】
0006306107.tif 000095
【０１３５】
４０４ｍｇ（２ミリモル）のトリ-tert-ブチルホスフィンと次いで２２５ｍｇ（１００ミリモル）の酢酸パラジウム（ＩＩ）が、３８．９ｇ（１００ミリモル）の2-ブロモ-6,6,12,12-テトラメチル-6,12-ジヒドロインデノ[1,2-b]フルオレン、１３．５ｇ（１００ミリモル）の2,4,6-トリメチルフェニルアミン、１２．５ｇ（１３０ミリモル）のナトリウムtert-ブトキシドと５００ｍｌのトルエンの混合物に添加され、混合物は、還流下１６時間加熱される。冷却後、３００ｍｌの水が添加され、有機相は分離され、硫酸マグネシウムで乾燥され、ついで、セライトベッドでろ過され、トルエンは真空除去される。収率：３８．７ｇ（８７ミリモル）、８７％；純度：１Ｈ-ＮＭＲにより約９５％。
【０１３６】
ｂ）(2-ブロモフェニル)-(6,6,12,12-テトラメチル-6,12-ジヒドロインデノ[1,2-b]フルオレン-2イル)-(2,4,6-トリメチルフェニル)アミン
【化３８】
0006306107.tif 000096
【０１３７】
ブッフバルトカップリング：Ｅｘ．１と同じ手順。バッチは、２２．２ｇ（５０ミリモル）の(6,6,12,12-テトラメチル-6,12-ジヒドロインデノ[1,2-b]フルオレン-2イル)-(2,4,6-トリメチルフェニル)アミン、工程ａ）収率：１９．８ｇ（３３ミリモル）、６６％；純度：１Ｈ-ＮＭＲにより＞９８％。
【０１３８】
ｃ）
Ｅｘ．６と同じ手順。バッチは、１８．０ｇ（３０ミリモル）の(2-ブロモフェニル)-(6, 6,12,12-テトラメチル-6,12-ジヒドロインデノ[1,2-b]フルオレン-2イル)-(2,4,6-トリメチルフェニル)アミン、工程ｂ）。ＤＭＦからの四度の再結晶化と二度の分別昇華（ｐは、約１０−６ｍｂａｒ、Ｔ＝３００−３２０℃）による精製。収率：６．３ｇ（９ミリモル）、３０％、純度：ＨＰＬＣにより＞９９．９％。
【０１３９】
以下の化合物を同様にして、得ることができる。
【化３９−１】
0006306107.tif 000097
【化３９−２】
0006306107.tif 000098
【０１４０】
ＯＬＥＤの製造
本発明によるＯＬＥＤと先行技術にしたがうＯＬＥＤが、WO 2004/058911にしたがう一般的プロセスにより製造されるが、ここに記載される状況（層の厚さの変化、材料）に適合される。
【０１４１】
種々のＯＬＥＤの構造とデータが、以下の例で示される（表１〜１１参照）。厚さ１５０ｎｍの構造化されたＩＴＯ（インジウム錫酸化物）で被覆されたガラス板が、改善された加工のために、２０ｎｍのＰＥＤＯＴ（ポリ（3,4-エチレンジオキシ-2,5-チオフェン）で水からのスピンコート、H.C.Stack,Goslar独から購入。）で被覆される。これらの被覆されたガラス板は、実験のための基板を形成する。Ｖ１、Ｖ２およびＤ１〜Ｄ１５は、追加的なＰＥＤＯＴ層を持たず、例Ｄ１６〜Ｄ１１９とＤ−Ｗ１で使用される。ＯＬＥＤがそれらに適用される。
【０１４２】
すべての材料は、真空室において、熱気相堆積により適用される。ＯＬＥＤの製造のために必要とされる材料は、表１２に示される。ここで、発光層は、常に、少なくとも一つのマトリックス材料（ホスト材料）と、共蒸発により一定の体積割合でマトリックス材料または材料と予備混合される発光ドーパント（エミッター）とから成る。ここで、Ｈ１（９５％）：ＳＥＢ（５％）等の表現は、材料Ｈ１が９５体積％の割合で層中に存在し、ＳＥＢ１が５体積％の割合で層中に存在することを意味する。同様に、電子輸送層も、二種の材料の混合物から成ってもよい。
【０１４３】
ＯＬＥＤは、標準方法により特性決定される。この目的のために、エレクトロルミネセンススペクトル、ランベルト発光特性を仮定して、電流/電圧/輝度特性線（ＩＵＬ特性線）から計算した、輝度の関数としての電流効率（ｃｄ／Ａで測定）、パワー効率（Ｉｍ／Ｗで測定）、外部量子効率（ＥＱＥ、パーセントで測定）ならびに寿命が測定される。エレクトロルミネセンススペクトルは、輝度１０００ｃｄ／ｍ２で測定され、ＣＩＥ１９３１ｘおよびｙ色座標はそこから計算される。表２での用語Ｕ＠１０００ｃｄ／ｍ２は、輝度１０００ｃｄ／ｍ２に対して必要とされる電圧を示す。最後に、ＥＱＥ＠１０００ｃｄ／ｍ２は、駆動輝度１０００ｃｄ／ｍ２での外部量子効率である。ＬＴ８０＠６０００ｃｄ／ｍ２は、ＯＬＥＤが輝度６０００ｃｄ／ｍ２から６０％まで、すなわち４８００ｃｄ／ｍ２まで低下した寿命である。
【０１４４】
本発明の化合物の蛍光もしくは燐光ＯＬＥＤでの使用
ＯＬＥＤは、基本的に、次の層構造を有する：基板／随意に、正孔注入層（ＨＩＬ）／正孔輸送層（ＨＴＬ）／中間層１（ＩＬ）／正孔輸送層（ＨＴＬ２）／電子ブロック層（ＥＢＬ）／発光層（ＥＭＬ）／電子輸送層（ＥＴＬ）／随意に、電子注入層（ＥＩＬ）および最後にカソード。カソードは、１００ｎｍ厚のアルミニウム層により形成される。ＯＬＥＤの正確な構造は、表に示される。
【０１４５】
本発明の化合物は、ＯＬＥＤ中で、ＨＴＭ（正孔輸送材料）またはＥＢＭ（電子ブロック材料）として、特に、適している。それらは、単一層としてのみならず。ＨＴＭ、ＥＢＭとしての混合成分としてもまたは発光層中の構成成分としての使用に適している。先行技術にしたがう比較例の素子（Ｖ１とＶ２）と比べると、本発明の化合物を含む全ての試料は、より高い効率および/または改善された寿命を示す。参照材料ＮＰＢと比べると、本発明の化合物は、より良好な効率とより良好な寿命を示す。
【表１】
0006306107.tif 000099
【表２】
0006306107.tif 000100
【表３】
0006306107.tif 000101
【表４】
0006306107.tif 000102
【０１４６】
本発明の化合物のp-ドープされた正孔輸送層構造を有する蛍光および燐光ＯＬＥＤでの使用
p-ドープされた正孔輸送構造をもつＯＬＥＤは、次の層構造を有する：基板／正孔注入層（ＨＩＬ１、２０ｎｍ）／正孔輸送層（ＨＴＬ３，青色一重項エミッターをもつ素子に対して１４０ｎｍまたは緑色もしくは黄色三重項エミッターをもつ素子に対して１９０ｎｍ）／正孔輸送層（本発明によるＨＴＬ、NovaledからのＮＰＤ-９（３％）でドープ、２０ｎｍ）／正孔輸送層（本発明によるＨＴＬ、２０ｎｍ）／発光層（ＥＭＬ、２０ｎｍまたは４０ｎｍ、表参照）／正孔ブロック層（ＨＢＬ、青色三重項素子の場合、１０ｎｍ、表参照）／電子輸送層（ＥＴＬ、３０ｎｍ）／随意に、電子注入層（ＥＩＬ）および最後にカソード。カソードは、１００ｎｍ厚のアルミニウム層により形成される。ＯＬＥＤの正確な構造と結果は、表５〜８に示される。ＯＬＥＤの製造のために必要とされる材料は、表１２に示される。
【表５−１】
0006306107.tif 000103
【表５−２】
0006306107.tif 000104
【表６−１】
0006306107.tif 000105
【表６−２】
0006306107.tif 000106
【表７−１】
0006306107.tif 000107
【表７−２】
0006306107.tif 000108
【表７−３】
0006306107.tif 000109
【表８−１】
0006306107.tif 000110
【表８−２】
0006306107.tif 000111
【表８−３】
0006306107.tif 000112
【０１４７】
本発明の化合物の白色ＯＬＥＤでの使用
次の層構造を有する白色発光ＯＬＥＤが、一般的プロセスにより製造される：基板／正孔注入層（ＨＩＬ１、２０ｎｍ）／正孔輸送層（ＨＩＬ３，４０ｎｍ）／正孔輸送層（本発明によるＨＴＬ、NovaledからのＮＰＤ-９（３％）でドープ、２０ｎｍ）／正孔輸送層（本発明によるＨＴＬ、２００ｎｍ）／発光層（ＥＭＬ、表参照）／正孔ブロック層（ＨＢＬ、１０ｎｍ、表参照）／電子輸送層（ＥＴＬ、３０ｎｍ）／随意に、電子注入層（ＥＩＬ）および最後にカソード。カソードは、１００ｎｍ厚のアルミニウム層により形成される。ＯＬＥＤの正確な構造と結果は、表９と１０に示される。ＯＬＥＤの製造のために必要とされる材料は、表１２に示される。
【表９】
0006306107.tif 000113
【表１０】
0006306107.tif 000114
【０１４８】
本発明の化合物の溶液から加工されるＯＬＥＤでの使用
本発明の化合物は、また、溶液から加工することができ、真空加工ＯＬＥＤと比べて、顕著により単純な加工であるが、良好な特性を持つＯＬＥＤをもたらす。この型の素子の製造は、ポリマー発光ダイオード（ＰＬＥＤ）を基礎としており、文献（たとえば、WO 2004/037887 A2）に何度も既に記載されてきた。
【０１４９】
構造は、ＩＴＯ／ＰＥＤＯＴ（８０ｎｍ）／中間層（８０ｎｍ）／発光層（８０ｎｍ）／カソードとから成る。このために、ＩＴＯ構造（インジウム錫酸化物、透明導電性アノード）が適用されたテクノプリント社からの基板（ソーダライムガラス）が、使用される。基板は、クリーンルーム内でＤＩ水と洗剤（デコネックス１５ＰＦ）で洗浄され、ついで、ＵＶ/オゾンプラズマ処理により活性化される。８０ｎｍのＰＥＤＯＴ層（ＰＥＤＯＴは、ポリチオフェン誘導体（バイトロンＰＶＡＩ４０８３ｓｐ）H.C.Stack,Goslar製、水性分散液として供される）が、次いで、同様に、クリーンルーム内で、スピンコーティングによりバッファー層として適用される。必要とされるスピン速度は、希釈度と特定のスピンコーターの形状に依存する（典型的には８０ｎｍで４５００ｒｐｍ）。層から残留水を除去するために、基板は、ホットプレート上で１８０℃１０分間加熱により乾燥される。使用される中間層は正孔注入機能を有し、この場合メルク社からのＨＩＬ−０１２が使用される。中間層は、代替として一以上の層により置き代えられてもよく、溶液からのＥＭＬの引き続く加工工程で再度剥がれないという条件だけを満足する必要がある。発光層を製造するために、本発明のエミッターは、マトリックス材料とともにトルエン中に溶解される。ここで、素子に対する典型的層厚８０ｎｍがスピンコーティングにより達成されるならば、この溶液の典型的な固形物含量は１６および２５g/lである。溶液加工素子は、（ポリスチレン）：Ｅｘ．：Ｈ７：ＩｒＬ（Ｄ-Ｌ１〜Ｄ-Ｌ６）または（ポリスチレン）：Ｅｘ．：Ｅｘ．：ＩｒＬ（Ｄ-Ｌ７）（１５％：２５％：５０％：１０％）を含む発光層（ＥＭＬ）を含む。発光層は、不活性ガス、本場合にはアルゴン雰囲気下、スピンコーティングされ、１３０℃で３０分間の加熱により乾燥される。最後に、バリウム（５ｎｍ）と次いでアルミニウム（１００ｎｍ）（アルドリッチ製高純度金属、特に、９９．９９％バリウム（注文番号４７４７１１）；レスカー社等製気相堆積ユニット、典型的真空レベルは５×１０−６ｍｂａｒ）とを含むカソードが、気相堆積によって適用される。
最後に、正孔ブロック層と次いで電子輸送層と次いでカソード（たとえば、ＡｌまたはＬｉＦ／Ａｌ）を、随意に真空気相堆積により適用することができる。素子を空気と周囲湿度から保護するために、素子は、最後に、密封され、次いで、特性決定される。所与のＯＬＥＤ例は、未だ特性決定されておらず、表１１は得られたデータを要約する。
【表１１】
0006306107.tif 000115
【表１２−１】
0006306107.tif 000116
【表１２−２】
0006306107.tif 000117